FR 2491914 A1 19820416 FR 8118969 A 19811008 La présente invention concerne un procédé de fabrica- tion de ciment de cendres volantes consistant à utili- ser un sous-produit obtenu dans un procédé de désulfu- ration par voie sèche de gaz de fumée, dans lequel le gaz résultant de la combustion de combustibles fossiles et entrainant tout ou partie de la cendre volante pro- duite par la combustion, est traité dans un absorbeur avec une suspension contenant du calcium (agent absor- bant) de façon que les matières solides quittent l'ab- sorbeur sous forme de produit sec et sont conduites en totalité ou en partie A un ou plusieurs dépoussiéreurs et tamisées,la composition étant de 1 à 99 % (et de préférence 20 à 95 %) en poids de cendre volante ttal de 1 à 99 % (et de préférence 5 à 80 %) en poids du/des produitsde la désulfuration, composé de préférence de di-hydrate de sulfate de calcium et/ou d'hémi-hydrate de sulfate de calcium et/ou de sulfate de calcium et/ou d'hémi-hydrate de sulfite de calcium. Dans la fabrication du ciment, on ajoute du gypse A ti- tre de retardateur de solidification. Jusqu'à ce jour, ce produit d'addition était mélangé, par broyage, au clinker de ciment sous forme de gypse naturel ou d'an- hydrite naturel. Les ciments à base de clinker de ciment et de cendres volantes sont déjà normalisés dans plusieurs pays o ils sont employés comme liants hydrauliques dans l'in- dustrie du bâtiment (ciment de cendres volantes), la teneur du ciment en cendres volantes pouvant, selon les normes, ttre limitée ou non. En Allemagne Fédérale, ces ciments ne sont pas normalisés mais on y établit actuellement des directives visant & une normalisation. Dans le traitement des gaz de fumée produits par la combustion de combustibles fossiles on doit, en raison du durcissement des prescriptions ayant pour but d'évi- ter la pollution de l'air, prendre des dispositions visant à abaisser le teneur en soufre de ces gas de fumée. La désulfuration des gEz de fumée peut s'effec- tuer, de façon connue, dans le cadre d'une désulfura- tion par voie sèche de ces gaz. Selon le déroulement du processus de désulfuration par voie sèche des gaz de fumée, on obtient un mélange de cendres volantes et de produit de la réaction de désulfuration contenant du calcium, ainsi que des résidus de l'agent absorbant contenant du calcium, la teneur en produits de réaction contenant dusulfate de calcium et celle en produits de réaction contenant du sulfite de calcium pouvant *tre réglées par la conduite du processus. Jusqu'à ce jour, on ne pouvait se débarrasser de ces déchets que par la formation de dépits nuisibles pour l'environnement. Des essais ont établi que l'hémi-hydrate de sulfite de calcium pouvait remplacer le di-hydrate de sulfate de calcium, l'hémi-hydrate de sulfate de calcium ou l'an- hydrite de sulfate de calcium comme régulateur de soli- dification s'il se produisait une formation de mono- hydrate de sulfite de calcium et d'aluminate 3 Cao. Al203. CaSO3. 8 H20 au lieu d'ettingrite 3 CàO. A2l3. 3 CaSO 30/32 H O 2 3 4 2 ou de mono-hydrate de sulfate de calcium et d'aluminate 3 CaO. Al203. CaS04. 12 H20. LIa présente invention a donc pour objet d'utiliser, dans la fabrication du ciment de cendres volantes, au lieu du gypse naturel ou de l'anhydrite naturel utili- sés jusqu'ici comme retardateurs de solidification et des cendres volantes utilisées jusqu'ici comme produit d'addition au clinker de ciment, un sous-produit fai- sant simultanément office de retardateur de solidifi- cation et de produit d'addition. Tour atteindre ce but, la présente invention propose d'utiliser un produit résiduel de la désulfuration par voie sèche des gaz de fumée, composé d'un mélange de cendres volantes et de produits de réaction proprement dits de cette désulfuration, la composition étant de 1 à 99 % (et de préférence 20 à 95 %) de cendres vo- lentes et de 1 à 99 % (et de préférence 5 à 80 %) du total des produits de la désulfuration, à savoir du di-hydrate de sulfate de calcium et/ou du hémi-hydrate de sulfate de calcium et/ou de l'anhydrite de sulfate de calcium et/ou du hémi-hydrate de sulfite de calcium Les avantages procurés par l'invention résident dans la possibilité d'utiliser, dans des conditions économique- ment favorables pour la fabrication du ciment de cen- dres volantes, un produit se formant au cours de la désulfuration par voie sèche des gaz de fumée. La pos- sibilité de diriger la composition du produit résiduel, en agissant sur le processus de désulfuration par voie sèche des gaz de fumée de façon à obtenir en quantités nécessaires tant le retardateur de solidification que le produit d'addition au ciment, permet de réduire la complexité de l'appareillage de fabrication du ciment de cendres volantes et d'abaisser le coLt de cette fa- brication. De plus, l'emploi simultané d'un tel produit comme ré- gulateur de solidification et comme produit d'addition pour la fabrication du ciment de cendres volantes n'o- blige plus à en former des dép8ts nuisibles pour l'en- vironnement, car il faut signaler en particulier que les sels nocifs pour l'environnement restent dans le sous-produit. En outre, l'emploi de ce sous-produit inévitable diminue à la fois l'épuisement des gisements naturels de gypse brut et celui des produits bruts con- tenant de la chaux pour la fabrication du ciment moulu REVENDICATIONS 1. Procédé de fabrication de ciment de cendres volantes caractérisé en ce qu'il consiste à utiliser un sous- produit obtenu dans un procédé de désulfuration par voie sèche de gaz de fumée, dans lequel le gaz résul- tant de la combustion de combustibles fossiles et entrainant tout ou partie de la cendre volante pro- duite par la combustion, est traité dans un absorbeur avec une suspension contenant du calcium (agent ab- sorbant) de façon que les matières solides quittent l'absorbeur sous forme de produit sec et sont con- duites en totalité ou en partie à un ou plusieurs dénpoussiéreurs et tamisées,la composition étant de 1 à 99 % (et de préférence 20 à 95 %) en poids de cendre volante t d à 99 % (et de préférence 5 à 80 %) en poids du/produitsde la désulfuration, com- posé de préférence de di-hydrate de sulfate de cal- cium et/ou d'hémi-hydrate de sulfate de calcium et/ ou de sulfate de calcium et/ou d'hémi-hydrate de sulfite de calcium 2. Procédé selon la Revendication 1, caractérisé en ce qu'il n'utilise que le produit résiduel provenant de l'absorbeur 3. Procédé selon la Revendication 1, caractérisé en ce qu'il n'utilise que le produit résiduel provenant du ou des dépoussiéreurs. 4. Procédé selon la Revendication t, caractérisé en ce qu'il utilise un mélange de produit résiduel de l'ab- sorbeur et de produit résiduel du dépoussiérage 5. Procédé selon la Revendication 4, caractérisé en ce que ledit mélange contient des proportions en poids, librement déterminées, des produits résiduels de l'absorbeur et du, ou des dépoussiéreurs